(57)【要約】【課題】低濃度の二酸化炭素ガスを効率よく吸収することが可能な二酸化炭素吸収材を提供する。【解決手段】リチウムオルトシリケートおよびリチウムメタシリケートを含有するリチウムシリケートを有し、前記リチウムシリケート中に配合されるリチウムメタシリケート（但し、前記リチウムオルトシリケートと二酸化炭素の反応により生成されるリチウムメタシリケートを含まず）が５重量％以上、４０重量％以下であることを特徴とする二酸化炭素吸収材。【選択図】なし【特許請求の範囲】
【請求項１】
リチウムオルトシリケートおよびリチウムメタシリケートを含有するリチウムシリケートを有し、前記リチウムシリケート中に配合されるリチウムメタシリケート（但し、前記リチウムオルトシリケートと二酸化炭素の反応により生成されるリチウムメタシリケートを含まず）が５重量％以上、４０重量％以下であることを特徴とする二酸化炭素吸収材。
【請求項２】
前記リチウムメタシリケートは、前記リチウムオルトシリケートと前記リチウムメタシリケートの総量に対して５重量％以上、４０重量％以下の量で含有されることを特徴とする請求項１記載の二酸化炭素吸収材。
【請求項３】
アルカリ炭酸塩、アルカリ土類炭酸およびアルカリハロゲン化物からなる群から選ばれる少なくとも１つのアルカリ系化合物は、さらにリチウムオルトシリケート、リチウムメタシリケートおよびアルカリ系化合物の総量に対して０．５モル％以上、２０モル％以下の量で含有され、かつ前記アルカリ系化合物に対する前記リチウムメタシリケートとのモル比率が０．０４以上、０．３５以下であることを特徴とする請求項１記載の二酸化炭素吸収材。
【請求項４】
多孔質体であることを特徴とする請求項１記載の二酸化炭素吸収材。
【請求項５】
二酸化炭素導入管および排出管を有する反応器；
前記反応器に収納され、リチウムオルトシリケートおよびリチウムメタシリケートを含有するリチウムシリケートを有し、前記リチウムシリケート中に配合されるリチウムメタシリケート（但し、前記リチウムオルトシリケートと二酸化炭素の反応により生成されるリチウムメタシリケートを含まず）が５重量％以上、４０重量％以下である二酸化炭素吸収材；および
前記反応器の外周に設けられ前記反応器に熱を供給するための加熱手段；
を具備することを特徴とする二酸化炭素分離装置。
【請求項６】
前記リチウムメタシリケートは、前記リチウムオルトシリケートと前記リチウムメタシリケートの総量に対して５重量％以上、４０重量％以下の量で含有されることを特徴とする請求項５記載の二酸化炭素分離装置。
【請求項７】
前記二酸化炭素吸収材が多孔質体であることを特徴とする請求項５記載の二酸化炭素分離装置。
【請求項８】
炭素を含む原料ガスおよび水蒸気が導入される導入管および生成ガスが排出される排出管を有する反応器；
前記反応器に収納された改質反応を促進するための固体触媒；
前記反応器に収納され、リチウムオルトシリケートおよびリチウムメタシリケートを含有するリチウムシリケートを有し、前記リチウムシリケート中に配合されるリチウムメタシリケート（但し、前記リチウムオルトシリケートと二酸化炭素の反応により生成されるリチウムメタシリケートを含まず）が５重量％以上、４０重量％以下である二酸化炭素吸収材；および
前記反応器の外周に設けられ前記反応器に熱を供給するための加熱手段；
を具備することを特徴とする改質装置。
【請求項９】
前記リチウムメタシリケートは、前記リチウムオルトシリケートと前記リチウムメタシリケートの総量に対して５重量％以上、４０重量％以下の量で含有されることを特徴とする請求項８記載の改質装置。
【発明の詳細な説明】
【技術分野】
【０００１】
本発明は、二酸化炭素吸収材、二酸化炭素分離装置および改質装置に関し、詳しくは炭化水素を主成分とする原料や燃料を利用するエネルギープラントや化学プラント、自動車等から発生する排気ガス、原料ガスや燃料ガス中から二酸化炭素を分離回収するための二酸化炭素吸収材、二酸化炭素分離装置、およびメタンのような炭素を含む原料ガスから水素を生成、回収する改質装置に係る。
【背景技術】
【０００２】
発動機等の炭化水素を主成分とする燃料を燃焼させる燃焼装置において、排気ガス中の二酸化炭素を分離回収するためには、二酸化炭素濃度の高い燃焼室近傍で、二酸化炭素の分離回収を行なうことが効果的であり、二酸化炭素の回収場所の温度は３００℃以上の高温になることが多い。
【０００３】
また、主生成ガスとして水素が生成され、二酸化炭素が副生成ガスとして生成する反応には、一般的によく知られているものが多く、それらは実際の装置への適用が検討されている。例えば、火力発電システムに用いられる化石燃料は、その主成分が炭化水素類であり、燃焼とともに炭素成分のほとんどが二酸化炭素になる。このような二酸化炭素回収方法として、燃焼前に化石燃料と反応させて、主生成物である水素と副生成物である二酸化炭素あるいは一酸化炭素を生成させる改質反応を行なってから、二酸化炭素を分離することが検討されている（特許文献１参照）。また、化学工業プロセスでは一酸化炭素と水とを反応させて主生成物である水素と副生成物である二酸化炭素を生成させるシステム反応が用いられている。これらの改質反応、化学工業プロセスにおいて、得られた主生成ガスである水素は燃料または原料として用いるため、その水素の回収率を高めることが求められている。例えば改質反応やシフト反応のように副生成物として二酸化炭素を生成する反応においては、二酸化炭素を反応の場から除去することによって、化学平衡が主生成物の生成側にシフトする。これによって、主生成物であるガスの回収率を高めることが可能となる。これらの改質反応やシフト反応は、４００℃以上の温度で行なわれている。
【０００４】
ガス中から二酸化炭素を分離する従来の技術として、アルカノ-ルアミン系溶媒などによる化学吸収プロセスや、圧力スイング法、深冷分離法、および膜分離法などの方法が用いられている。しかしながら、二酸化炭素の分離に使用される膜や溶媒などの材料の耐熱性の限界から、いずれの方法も導入ガス温度の上限を２００℃程度以下に抑える必要がある。
【０００５】
発動機等の炭化水素を主成分とする燃料を燃焼させる燃焼装置における排気ガス中の二酸化炭素を効率良く分離回収するに３００℃以上の環境下で行なわなければならず、また改質反応やシフト反応中の二酸化炭素を除去は、４００℃以上の温度で行なう必要があるので、従来の方法では反応場から二酸化炭素を除去することは困難であった。
【０００６】
このようなことから、特許文献２には５００℃を超える温度域の二酸化炭素を含む高温ガスから冷却工程を経ずにその中の二酸化炭素と反応するリチウム複合酸化物を用いた二酸化炭素分離方法が開示されている。特許文献３には、改質反応やシフト反応を行う反応器にリチウムジルコネートやリチウムオルトシリケート等のリチウム複合酸化物を充填することによって、４００℃を超える高温反応場から二酸化炭素を除去して、主生成物を効率的に得る方法が開示されている。例えば、メタン改質触媒とともにリチウムオルトシリケートを充填した反応器を用いたメタン水蒸気改質システムの場合は、下記式（１）で示したメタンの水蒸気改質反応と、式（２）で示したリチウムオルトシリケートによる二酸化炭素の吸収反応が反応器内で４００〜６５０℃程度で同時に起こる。
【０００７】
ＣＨ4＋２Ｈ2Ｏ⇔４Ｈ2＋ＣＯ2                    …（１）
Ｌｉ4ＳｉＯ4＋ＣＯ2⇔Ｌｉ2ＣＯ3＋Ｌｉ2ＳｉＯ3  …（２）
式（２）で示したリチウムオルトシリケートと二酸化炭素の反応は、右向きである二酸化炭素の吸収反応は、６００℃程度で最もはやくなる。なお二酸化炭素吸収反応温度域は、反応雰囲気下における二酸化炭素濃度に依存して変化し、二酸化炭素濃度が高くなるに従い吸収温度域の上限温度は高くなる。リチウムオルトシリケートを用いて、メタンの水蒸気反応場から二酸化炭素を除去することによって、反応式（１）の反応平衡が右向きの水素生成の反応にシフトするので、メタンの改質反応が促進し、水素の回収率が向上する。なお、二酸化炭素を吸収したリチウムオルトシリケートは、加熱することによって、式（２）に示す左向きの反応を起こし、二酸化炭素を放出する。したがって、リチウムオルトシリケートは再生が可能である。よって、改質反応やシフト反応を行う反応器にリチウムオルトシリケートを充填することによって、二酸化炭素を除去して、主生成物である水素を効率的に得る方法を繰返し行うことができる。
【０００８】
しかし、リチウムオルトシリケートのみでは二酸化炭素吸収速度が遅く、十分な速度が得られない。そこで、二酸化炭素吸収速度を向上させるのに、炭酸カリウムや炭酸ナトリウムといったアルカリ炭酸塩を添加することで吸収性能を高めていた（特許文献４）。しかしながら、リチウムオルトシリケートやリチウムアルカリ炭酸塩を添加したリチウムオルトシリケートを用いて、低濃度二酸化二酸化炭素を吸収させた場合、十分な二酸化炭素吸収速度が得られないことがわかった。このため、メタン水蒸気改質反応やシフト反応などのガス中の二酸化炭素を吸収する二酸化炭素吸収材として用いた場合、メタン転化率が低く、高濃度の水素ガスが得られないといった問題が生じていた。そこで、低濃度二酸化炭素の吸収速度が大きい二酸化炭素吸収材が求められていた。
【特許文献１】特開平１１-２６３９８８号公報
【特許文献２】特開２０００−２６２８９０
【特許文献３】特開２００２-２７４８０９
【特許文献４】特開２００１-９６１２２
【発明の開示】
【発明が解決しようとする課題】
【０００９】
上述したように従来の二酸化炭素吸収材は低濃度の二酸化炭素の吸収速度が小さいという問題があった。
【００１０】
本発明は、低濃度の二酸化炭素を効率よく吸収することが可能な二酸化炭素吸収材を提供することを目的とする。
【００１１】
ここで、低濃度の二酸化炭素とは処理すべきガス中の二酸化炭素濃度が２０％以下であることを意味する。
【００１２】
本発明は、低濃度の二酸化炭素を効率良く吸収することが可能な二酸化炭素吸収材を備え、低濃度の二酸化炭素を効率よく吸収することができる二酸化炭素分離装置を提供することを目的とする。
【００１３】
本発明は、低濃度の二酸化炭素を効率良く吸収することが可能な二酸化炭素吸収材を備え、改質反応場から水素と共に副生される二酸化炭素を効率的に除去することができる改質装置を提供することを目的とする。
【課題を解決するための手段】
【００１４】
本発明の第１態様によると、リチウムオルトシリケートおよびリチウムメタシリケートを含有するリチウムシリケートを有し、前記リチウムシリケート中に配合されるリチウムメタシリケート（但し、前記リチウムオルトシリケートと二酸化炭素の反応により生成されるリチウムメタシリケートを含まず）が５重量％以上、４０重量％以下であることを特徴とする二酸化炭素吸収材が提供される。
【００１５】
本発明の第２態様によると、二酸化炭素導入管および排出管を有する反応器；
前記反応器に収納され、リチウムオルトシリケートおよびリチウムメタシリケートを含有するリチウムシリケートを有し、前記リチウムシリケート中に配合されるリチウムメタシリケート（但し、前記リチウムオルトシリケートと二酸化炭素の反応により生成されるリチウムメタシリケートを含まず）が５重量％以上、４０重量％以下である二酸化炭素吸収材；および
前記反応器の外周に設けられ前記反応器に熱を供給するための加熱手段；
を具備することを特徴とする二酸化炭素分離装置が提供される。
【００１６】
本発明の第３態様によると、炭素を含む原料ガスおよび水蒸気が導入される導入管および生成ガスが排出される排出管を有する反応器；
前記反応器に収納された改質反応を促進するための固体触媒；
前記反応器に収納され、リチウムオルトシリケートおよびリチウムメタシリケートを含有するリチウムシリケートを有し、前記リチウムシリケート中に配合されるリチウムメタシリケート（但し、前記リチウムオルトシリケートと二酸化炭素の反応により生成されるリチウムメタシリケートを含まず）が５重量％以上、４０重量％以下である二酸化炭素吸収材；および
前記反応器の外周に設けられ前記反応器に熱を供給するための加熱手段；
を具備することを特徴とする改質装置が提供される。
【発明の効果】
【００１７】
本発明によれば、低濃度の二酸化炭素を効率よく吸収することが可能な二酸化炭素吸収材を提供することができる。
【００１８】
本発明によれば、低濃度の二酸化炭素を効率良く吸収することが可能な二酸化炭素吸収材を備え、低濃度の二酸化炭素を効率よく吸収することができる二酸化炭素分離装置を提供することができる。
【００１９】
本発明によれば、低濃度の二酸化炭素を効率良く吸収することが可能な二酸化炭素吸収材を備え、改質反応場から水素と共に副生される二酸化炭素を効率的に除去して水素の生成効率を向上することが可能な改質装置を提供することができる。
【発明を実施するための最良の形態】
【００２０】
以下、本発明の実施形態に係る二酸化炭素吸収材を詳細に説明する。
【００２１】
実施形態に係る二酸化炭素吸収材は、リチウムオルトシリケートおよびリチウムメタシリケートを含有するリチウムシリケートを有し、前記リチウムシリケート中に配合されるリチウムメタシリケート（但し、前記リチウムオルトシリケートと二酸化炭素の反応により生成されるリチウムメタシリケートを含まず）が５重量％以上、４０重量％以下である組成を有する。リチウムメタシリケートは、具体的にはリチウムオルトシリケートとリチウムメタシリケートの総量に対して５重量％以上、４０重量％以下の量で含有される。
【００２２】
前記リチウムオルトシリケートは、二酸化炭素の吸収に専ら関与する成分である。このリチウムオルトシリケートは、二酸化炭素と下記式（３）に示す吸収反応を生じ、下記式（４）に示す再生反応を生じる。
【００２３】
リチウムオルトシリケート
吸収：Ｌｉ4ＳｉＯ4＋ＣＯ2→Ｌｉ2ＳｉＯ3＋Ｌｉ2ＣＯ3  …（３）
再生：Ｌｉ2ＳｉＯ3＋Ｌｉ2ＣＯ3→Ｌｉ4ＳｉＯ4＋ＣＯ2  …（４）
前記リチウムオルトシリケートは、室温〜７００℃程度の吸収温度域（第１の温度）で加熱することによって、前記反応式（１）で表される反応により二酸化炭素を吸収し、リチウムメタシリケート（Ｌｉ2ＳｉＯ3）と炭酸リチウム（Ｌｉ2ＣＯ3）とが生成される。ただし、助剤としてのリチウムメタシリケートが二酸化炭素と反応しない温度約３００℃から７００℃の温度に加熱して前記式（３）の二酸化炭素の吸収を実施する。二酸化炭素を吸収した二酸化炭素吸収材は、前述の吸収温度域を超える温度（第２の温度）で加熱することにより前記式（４）で示される反応によって二酸化炭素を放出し、元のリチウムオルトシリケートに再生される。このような二酸化炭素吸収材の二酸化炭素吸収と二酸化炭素吸収材への再生の反応は、繰り返し行うことが可能である。なお、二酸化炭素の吸収温度域は、反応雰囲気下における二酸化炭素濃度に依存して変化し、二酸化炭素濃度が高くなるに従い吸収温度域の上限温度は高くなる。
【００２４】
実施形態に係る二酸化炭素吸収材において、前記助剤としてのリチウムメタシリケートは前記リチウムオルトシリケートと二酸化炭素の反応により生成されるリチウムメタシリケートを含まない。すなわち、リチウムオルトシリケートは前記式（３）のように二酸化炭素と反応して吸収する過程でリチウムメタシリケート（Ｌｉ2ＳｉＯ3）が炭酸リチウム（Ｌｉ2ＣＯ3）と共に等モル（モル比１）で生成される。このような場合において、助剤として配合されるリチウムメタシリケートは全体のリチウムメタシリケートから前記反応過程で生成されるリチウムメタシリケートを除いた量である。具体的には、共存される炭酸リチウム（Ｌｉ2ＣＯ3）を基準にし、Ｌｉ2ＳｉＯ3／Ｌｉ2ＣＯ3のモル比が１を超え、この超過したＬｉ2ＳｉＯ3のモル量が助剤として配合されるリチウムメタシリケート量である。したがって、リチウムオルトシリケートが二酸化炭素と反応する過程での実施形態に係る二酸化炭素吸収材は、Ｌｉ2ＳｉＯ3／Ｌｉ2ＣＯ3のモル比が１を超える組成を有する。
【００２５】
前記助剤としてのリチウムメタシリケートの含有量をリチウムオルトシリケートとリチウムメタシリケートの総量に対して５重量％未満にすると、低濃度の二酸化炭素吸収速度を高めることが困難になる。特に、二酸化炭素吸収材が後述する多孔質体である場合には、リチウムメタシリケートの含有量を５重量％未満にすると、その細孔表面積を高くすることが困難になって、低濃度の二酸化炭素吸収速度が低下する虞がある。一方、リチウムメタシリケートの含有量がリチウムオルトシリケートとリチウムメタシリケートの総量に対して４０重量％を超えると、リチウムメタシリケートによる吸収速度向上効果が飽和するのみならず、二酸化炭素吸収材中のリチウムオルトシリケートの比率が減少して二酸化炭素の吸収量が低下する虞がある。リチウムオルトシリケートとリチウムメタシリケートの総量に対するより好ましいリチウムメタシリケートの含有量は、１０重量％以上、３０重量％以下、最も好ましくは１０重量％以上、２６重量％以下である。
【００２６】
実施形態に係る二酸化炭素吸収材は、アルカリ炭酸塩、アルカリ土類炭酸塩およびアルカリハロゲン化物からなる群から選ばれる少なくとも１つのアルカリ系化合物をさらに含有することを許容する。このようなアルカリ系化合物は、リチウムオルトシリケートが二酸化炭素を吸収することにより二酸化炭素吸収材表面に生成される固体の炭酸リチウムを液相化し、二酸化炭素吸収材表面への二酸化炭素の拡散速度を大きくし、低濃度の二酸化炭素の吸収速度をより促進させる効果を有する。
【００２７】
前記アルカリ炭酸塩としては、例えば炭酸カリウム、炭酸ナトリウムなどが挙げられる。前記アルカリ土類炭酸塩としては、例えば炭酸カルシウム、炭酸ストロンチウム、炭酸バリウム等が挙げられる。前記アルカリハロゲン化物としては、例えば塩化リチウム、フッ化リチウム、塩化カリウム、塩化ナトリウム等が挙げられる。
【００２８】
前記アルカリ系化合物の含有量は、リチウムオルトシリケート、リチウムメタシリケートおよびアルカリ系化合物の総量に対して０．５モル％以上、２０モル％以下にすることが好ましい。
【００２９】
前記アルカリ系化合物の含有量を０．５モル％未満にすると、アルカリ系化合物を含有させることによる二酸化炭素吸収特性を高める効果を十分に発揮することが困難になる。一方、アルカリ系化合物の含有量が２０モル％を超えると、アルカリ系化合物による二酸化炭素吸収特性の向上効果が飽和するのみならず、二酸化炭素吸収材中のリチウムオルトシリケートの比率が低下して二酸化炭素の吸収量や吸収速度が低下する虞がある。
【００３０】
また、前記アルカリ系化合物に対するリチウムメタシリケートのモル比（アルカリ系化合物／リチウムメタシリケート）は０．０４以上、０．３５以下にすることが好ましい。このようなモル比の規定により低濃度の二酸化炭素の吸収速度がより大きい二酸化炭素吸収材を得ることが可能になる。
【００３１】
特に、アルカリ系化合物の含有量、およびアルカリ系化合物に対するリチウムメタシリケートのモル比を規定することによって、低濃度の二酸化炭素の吸収速度がより一層大きい二酸化炭素吸収材を得ることが可能になる。
【００３２】
実施形態に係る二酸化炭素吸収材は、例えばリチウムオルトシリケートおよびリチウムメタシリケートを含む多孔質体、例えば多孔質ペレット、多孔質ハニカム構造体を挙げることができる。このような多孔質体は、二酸化炭素の流通性が高く、二酸化炭素との接触面積を大きくなって、低濃度の二酸化炭素の吸収速度をより一層向上することが可能になる。前記多孔質体は、例えば３０〜７５％の気孔率を有することが好ましい。多孔質体は、圧縮成型、造粒または押出し等により成形することが可能である。
【００３３】
このような多孔質の二酸化炭素吸収材は、例えば次のような方法により製造することができる。
【００３４】
まず、二酸化ケイ素及び炭酸リチウム及び炭酸ナトリウムを例えばモル比で１４．８：２４．４：１になるように秤量し、メノウ乳鉢等で約０．１時間から1時間混合する。得られた混合粉末をアルミナ坩堝に入れ、箱型電気炉で大気中約０．５時間から２０時間熱処理し、リチウムオルトシリケート、リチウムメタシリケートおよび炭酸ナトリウムが混在した粉末を得る。つづいて、この粉末を所定量秤量し、金型に充填し、圧縮成型することにより多孔質体構造の二酸化炭素吸収材を製造する。
【００３５】
実施形態に係る二酸化炭素吸収材による低濃度の二酸化炭素を含むガスでの二酸化炭素の吸収において、前記ガス中の水分量は２０％以上、７５％以下であることが二酸化炭素の吸収速度を向上する上で好ましい。
【００３６】
以上説明した実施形態に係る二酸化炭素吸収材は、低濃度の二酸化炭素吸収速度を向上することができる。
【００３７】
すなわち、リチウムオルトシリケートのみからなる二酸化炭素吸収材では二酸化炭素吸収速度が遅く、十分な速度が得られない。このため、炭酸カリウムや炭酸ナトリウムのようなアルカリ炭酸塩をリチウムオルトシリケートに添加することによって吸収性能を高めることが行われている。しかしながら、アルカリ炭酸塩を添加したリチウムオルソシリケートからなる二酸化炭素吸収材は低濃度の二酸化炭素ガスを吸収させて場合、十分な二酸化炭素吸収速度が得られない。
【００３８】
このようなことから、リチウムオルトシリケートおよびリチウムメタシリケートを含有するリチウムシリケートを有し、前記リチウムシリケート中に配合されるリチウムメタシリケート（但し、前記リチウムオルトシリケートと二酸化炭素の反応により生成されるリチウムメタシリケートを含まず）が５重量％以上、４０重量％以下にすることによって、低濃度の二酸化炭素ガスを効率よく吸収することが可能な二酸化炭素吸収材を得ることができる。
【００３９】
このような組成の二酸化炭素吸収材において、特に多孔質の形態では細孔表面積が大きくなって、二酸化炭素との接触速度が高まるため、低濃度の二酸化炭素の吸収速度を一層高めることが可能になる。
【００４０】
また、低濃度の二酸化炭素を含むガス中の水分量が２０％以上、７５％以下の場合には、前記二酸化炭素吸収材のリチウムメタシリケートがリチウムオルトシリケートによる二酸化炭素の吸収速度を助長する触媒的な機能を果たすため、低濃度の二酸化炭素の吸収速度をより一層高めることが可能になる。
【００４１】
次に、実施形態に係る二酸化炭素分離装置を図１に示す概略断面図を参照して以下に具体的に説明する。
【００４２】
第１、第２の吸収筒１1、１2は、内管２1、２2と外管３1、３2とからなる二重構造になっている。ここでは、内管２1、２2が反応器であり、内管２1、２2とその外周に設けられた外管３1、３2との間が熱を供給する加熱手段として配置されている。前述したリチウムオルトシリケートおよびリチウムメタシリケートを含有するリチウムシリケートを有し、前記リチウムシリケート中に配合されるリチウムメタシリケート（但し、前記リチウムオルトシリケートと二酸化炭素の反応により生成されるリチウムメタシリケートを含まず）が５重量％以上、４０重量％以下である二酸化炭素吸収材４1、４2は、反応器内にそれぞれ充填されている。リチウムメタシリケートは、具体的にはリチウムオルトシリケートとリチウムメタシリケートの総量に対して５重量％以上、４０重量％以下の量で含有され、この量の規定は前述した二酸化炭素吸収材において説明したのと同様である。二酸化炭素含有ガス供給管５から分岐された第１、第２の二酸化炭素含有ガス供給分岐管６1、６2は、各反応器の上部にそれぞれ連結されている。第１、第２のバルブ７1、７2は、第１、第２のガス供給分岐管６1、６2にそれぞれ介在している。
【００４３】
二酸化炭素回収用ガス供給管８から分岐された第１、第２のガス供給分岐管９1、９2は、各反応器の上部にそれぞれ連結されている。第３、第４のバルブ７3、７4は第２のガス供給分岐管９1、９2にそれぞれ介在している。
【００４４】
第１、第２のガス排出分岐管１０1、１０2は、各反応器の下部にそれぞれ連結され、かつこれらの分岐管１０1、１０2の他端は処理ガス排出管１１に連結されている。第５バルブ７5は、前記排出管１１に介装されている。第１、第２の回収ガス排出分岐管１２1、１２2は、各反応器の下部にそれぞれ連結され、かつこれらの分岐管１２1、１２2の他端は回収ガス排出管１３に連結されている。第６バルブ７6は、前記回収ガス排出管１３に介装されている。
【００４５】
燃料ガスを燃焼する燃焼器１４は、第１吸収筒１1に隣接して配置されている。一端が燃焼器１４に連結された燃焼ガス供給管１５から分岐された第１、第２の燃焼ガス供給分岐管１６1、１６2は、各加熱手段の下部側面にそれぞれ連結されている。第７、第８のバルブ７7、７8は、第１、第２の燃焼ガス供給分岐管１６1、１６2にそれぞれ介装されている。第１、第２の排気管１７1、１７2は、各加熱手段と連通するように連結されている。燃焼器１４に燃料ガスを導入すると、ここで燃焼された燃焼ガスは、燃焼ガス供給管１５および第１、第２の供給分岐管１６1、１６2を通して各加熱手段にそれぞれ供給され、これら空間を流通して第１、第２の排気管１７1、１７2から排気される。燃焼ガスが前記空間を流通する間に各反応器内に充填された二酸化炭素吸収材４1、４2が加熱される。
【００４６】
各反応器に流通するガスの時間当たりの流通モル数は、二酸化炭素吸収材４1、４2の充填モル数に対して約４倍以上、約５０倍以下に設定することが好ましい。ガスの時間当たりの流通モル数が約５０倍を超えると、反応器の容積利用率の観点から二酸化炭素吸収を効率よく行なうことが困難になる。一方、ガスの時間当たりの流通モル数を約４倍未満にすると、吸収反応に伴う発熱量が大きくなり過ぎ、通過ガスの温度上昇のため吸収反応自体が阻害される虞がある。吸収筒容積の利用効率と速やかな吸収反応の進行という両者の観点から前記ガスの時間当たりの流通モル数は、約８倍以上、約３０倍以下にすることがより好ましい。
【００４７】
二酸化炭素吸収材４1、４2が収納された２つの反応器において、次の手順（１−１）、（１−２）で二酸化炭素吸収反応、二酸化炭素放出反応を交互に行なわせて二酸化炭素の吸収、回収を連続して実施する。
【００４８】
（１−１）第１吸収筒１1での二酸化炭素吸収操作
まず、第１の吸収筒１1の内管２1（第１の反応器）に連結された第１の分岐管６1に介装された第１バルブ７1および処理ガス排出管１１に介装された第５バルブ７5をそれぞれ開き、これ以外のバルブ７2、７3、７4、７6、７7、７8を閉じる。燃焼器１４から燃焼ガスを燃焼ガス供給管１５および第１燃焼ガス供給分岐管１６1を通して内管２1と外管３1で形成される環状空間（第１の加熱手段）に流通することにより第１吸収筒１1の内管２1内（第１の反応器）に充填した二酸化炭素吸収材４1を３００℃以上、７００℃以下に加熱する。低濃度、例えば２０％以下の二酸化炭素を含むガスを二酸化炭素含有ガス供給管５から前記第１の分岐管６1を通して第１の反応器に供給する。この時、前記ガスは前述した理由から水分量が２０％以上、７５％以下であることが好ましい。また、第１の反応器に流通するガスの時間当たりの流通モル数は、前述したように前記二酸化炭素吸収材の充填モル数に対して約４倍以上、約５０倍以下に設定しているため、ガス中の二酸化炭素は二酸化炭素吸収材４1に速やかに吸収・保持される。二酸化炭素濃度が低減されたガスは、第１のガス分岐管１０1および処理ガス排出管１１を通して排出される。
【００４９】
第２吸収筒１2での二酸化炭素吸収も同様な操作により行なわれる。
【００５０】
（１−２）第２吸収筒１2からの二酸化炭素回収操作
前記（１−１）で説明した第１の吸収筒１1での二酸化炭素吸収操作を行なっている間に、第２の吸収筒１2に連結された第２の分岐管９2に介装された第４バルブ７4、回収ガス排出管１３に介装された第６バルブ７6および第２燃焼ガス供給分岐管１６2に介装された第８バルブ７8をそれぞれ開く。この後、燃焼器１４から燃焼ガスを燃焼ガス供給管１５および第２燃焼ガス供給分岐管１６2を通して内管２2と外管３2で形成される環状空間（第２の加熱手段）に流通することにより第２吸収筒１2の内管２2内（第２の反応器）に充填した二酸化炭素吸収材４2を約８００℃以上に加熱するとともに、回収用ガス供給管８から所望の回収用ガスを第２の分岐管９2を通して前記第２の反応器に供給する。この時、二酸化炭素吸収材４2に既に吸収された二酸化炭素は二酸化炭素放出反応が生じて速やかに放出され、高濃度の二酸化炭素を含むガスは、第２回収ガス排出分岐管１２２および前記回収ガス排出管１３を通して回収される。
【００５１】
第１吸収筒１1からの二酸化炭素回収も同様な操作により行われる。
【００５２】
このように第１吸収筒１1での二酸化炭素吸収操作を行う際に同時に第２吸収筒１2からの二酸化炭素回収操作を行い、第１吸収筒１1からの二酸化炭素回収操作を行う際に同時に第２吸収筒１2での二酸化炭素吸収操作を行い、これらの操作を交互に繰り返すことによって連続的な二酸化炭素の分離・回収を実現することができる。
【００５３】
前記内管２1、２2、外管３1、３2、二酸化炭素含有ガス供給分岐管６1、６2、回収用ガス供給分岐管９1、９2、ガス排出分岐管１０1、１０2および回収ガス排出分岐管１２１、１２２は特にその材料等に左右されることなく、例えば緻密質アルミナ、またはニッケル、鉄のような金属を使用できる。また、燃焼ガスと二酸化炭素吸収材４1、４2との接触時間を長く保つことを考慮すれば、反応器はガス流通方向に向け長い管状の形態を有することが好ましい。
【００５４】
また、原料ガスの反応温度によって必要に応じ、反応容器内部の温度を所定の温度に設定するようにヒータなどの温度制御を反応容器内部あるいは外部に設定することもできる。
【００５５】
以上説明したように実施形態に係る二酸化炭素分離装置によれば、構造が簡素化された低コストで、連続的な二酸化炭素の分離・回収が可能になる。
【００５６】
次に、実施形態に係る改質装置を説明する。
【００５７】
この改質装置は、炭素を含む原料ガスおよび水蒸気が導入される導入管および生成ガスが排出される排出管を有する反応器と、この反応器に収納された改質反応を促進するための固体触媒と、前記反応器に収納された前述したリチウムオルトシリケートおよびリチウムメタシリケートを含有するリチウムシリケートを有し、前記リチウムシリケート中に配合されるリチウムメタシリケート（但し、前記リチウムオルトシリケートと二酸化炭素の反応により生成されるリチウムメタシリケートを含まず）が５重量％以上、４０重量％以下である二酸化炭素吸収材と、前記反応器の外周に設けられ前記反応器に熱を供給するための加熱手段と、を具備する。リチウムメタシリケートは、具体的にはリチウムオルトシリケートとリチウムメタシリケートの総量に対して５重量％以上、４０重量％以下の量で含有され、この量の規定は前述した二酸化炭素吸収材において説明したのと同様である。
【００５８】
前記炭素を含む原料ガスとしては、例えばメタン、天然ガス、ＣＯ等を用いることができる。
【００５９】
前記固体触媒としては、例えばアルミナ担体にニッケル、ルテニウム、ロジウム等の触媒金属を担持したものを用いることができる。
【００６０】
前記固体触媒と前記二酸化炭素吸収材の充填比率は、重量比で１：１〜１：８にすることが好ましい。
【００６１】
実施形態に係る改質装置を図２に示す概略図を参照して以下に具体的に説明する。
【００６２】
反応器２１は、ガス導入管２２、生成ガス排出管２３を備えている。改質反応を促進する固体触媒２４および前述した組成の二酸化炭素吸収材２５は、前記反応器２１内に充填されている。加熱手段、例えばヒータ２６は反応器２１の上下に配置されている。
【００６３】
このような図２に示す改質装置において、反応器２１内に改質反応を促進する固体触媒２４および二酸化炭素吸収材２５を所望の比率で充填した後、炭素を含む原料ガス（例えばメタン）および水蒸気の混合ガスを例えば５００〜６５０℃の温度でガス導入管２２を通して反応器２１内に供給する。この時、前記固体触媒の存在下で前記式（１）の水蒸気改質反応が進行して水素が生成されると共に、二酸化炭素が副生される。副生された二酸化炭素は、その改質反応場である反応器２１内に充填されたリチウムオルトシリケートと前記式（２）に従って反応し、その反応場から炭酸リチウムとして吸収、除去される。改質反応場で副生された二酸化炭素を除去することにより、前記式（１）に示す化学平衡を水素の生成側にシフトするため、水素に富んだ生成ガスが生成ガス排出管２２を通して回収することが可能になる。
一方、二酸化炭素吸収材２５による二酸化炭素の吸収が飽和状態まで達した場合、ヒータ２６で二酸化炭素吸収材２５を７００℃を超える温度（例えば８５０℃）に加熱することにより、前記式（４）に示すように二酸化炭素を放出して再生することが可能になる。
【００６４】
以上説明した実施形態の改質装置によれば、炭素を含む原料ガスおよび水蒸気が導入される反応器内に改質反応を促進するための固体触媒と共に、リチウムオルトシリケートおよびリチウムメタシリケートを含み、リチウムメタシリケートが特定量配合された二酸化炭素吸収材を充填することによって、改質反応場で主成ガスである水素と共に副生された二酸化炭素を効率的に除去して水素の生成反応を促進できる。特に、改質反応場は最大７５％の水分を含み、前述したように二酸化炭素吸収材のリチウムメタシリケートがリチウムオルトシリケートによる二酸化炭素の吸収速度を助長する触媒的な機能を果たす条件になっているため、副生された二酸化炭素を効率的に除去して水素の生成反応を促進できる。その結果、高濃度の水素を効率的に生成することが可能になる。
【００６５】
以下、本発明の実施例を説明する。
【００６６】
（実施例１）
平均粒径が０．８μｍの二酸化珪素粉末と、平均粒径１μｍの炭酸リチウム粉末とを、炭酸リチウム：二酸化珪素の重量比が２．３８：１になる量準備し、メノウ乳鉢を用いて乾式混合した。つづいて、この原料混合粉を箱型電気炉にて大気中、１０００℃で８時間処理して、リチウムオルトシリケートを主体とした粉末を得た。得られた粉末は、リチウムオルトシリケート（Ｌｉ4ＳｉＯ4）とリチウムメタシリケート（Ｌｉ2ＳｉＯ3）の重量比が１６５．１：８．９８で、リチウムメタシリケートのリチウムオルトシリケートとリチウムメタシリケートの総量に対する量は５．２重量％であった。この粉末を押出機内に投入し、押出法を用いて、気孔率６３％で円柱状（外径５ｍｍ）の多孔質体からなる二酸化炭素吸収材を作製した。
【００６７】
（実施例２）
平均粒径が０．８μｍの二酸化珪素粉末と、平均粒径１μｍの炭酸リチウム粉末とを、炭酸リチウム：二酸化珪素の重量比が１．３２：１になる量準備し、メノウ乳鉢を用いて乾式混合した。つづいて、この原料混合粉を箱型電気炉にて大気中、１０００℃で８時間処理して、リチウムオルトシリケートを主体とした粉末を得た。得られた粉末は、リチウムオルトシリケートとリチウムメタシリケートの重量比が１５７．４：１８で、リチウムメタシリケートのリチウムオルトシリケートとリチウムメタシリケートの総量に対する量は１０重量％であった。この粉末を押出機内に投入し、押出法を用いて、気孔率６４％で円柱状（外径５ｍｍ）の多孔質体からなる二酸化炭素吸収材を作製した。
【００６８】
（実施例３）
平均粒径が０．８μｍの二酸化珪素粉末と、平均粒径１μｍの炭酸リチウム粉末とを、炭酸リチウム：二酸化珪素の重量比が２．０８：１になる量準備し、メノウ乳鉢を用いて乾式混合した。つづいて、この原料混合粉を箱型電気炉にて大気中、１０００℃で８時間処理して、リチウムオルトシリケートを主体とした粉末を得た。得られた粉末は、リチウムオルトシリケートとリチウムメタシリケートの重量比が１３４．３：４４．９で、リチウムメタシリケートのリチウムオルトシリケートとリチウムメタシリケートの総量に対する量は２５．１重量％であった。この粉末を押出機内に投入し、押出法を用いて、気孔率６３．８％で円柱状（外径５ｍｍ）の多孔質体からなる二酸化炭素吸収材を作製した。
【００６９】
（実施例４）
平均粒径が０．８μmの二酸化珪素粉末と、平均粒径１μｍの炭酸リチウム粉末とを、炭酸リチウム：二酸化珪素の重量比が１．８８：１になる量で準備し、メノウ乳鉢を用いて乾式混合した。つづいて、この原料混合粉を箱型電気炉にて大気中、１０００℃で８時間処理して、リチウムオルトシリケートを主体とした粉末を得た。得られた粉末は、リチウムオルトシリケートとリチウムメタシリケートの重量比が１０９．９：７３．３で、リチウムメタシリケートのリチウムオルトシリケートとリチウムメタシリケートの総量に対する量が４０重量％であった。この粉末を押出機内に投入し、押出法を用いて、気孔率６２％で円柱状（外径５ｍｍ）の多孔質体からなる二酸化炭素吸収材を作製した。
【００７０】
（比較例１）
平均粒径が０．８μｍの二酸化珪素粉末と、平均粒径１μｍの炭酸リチウム粉末とを、炭酸リチウム：二酸化珪素の重量比が２．４６：１になる量で準備し、メノウ乳鉢を用いて乾式混合した。つづいて、この原料混合粉を箱型電気炉にて大気中、１０００℃で８時間処理して、リチウムオルトシリケートを主体とした粉末を得た。得られた粉末は、リチウムオルトシリケートとリチウムメタシリケートの重量比が１７２．８：０で、リチウムメタシリケートのリチウムオルトシリケートとリチウムメタシリケートの総量に対する量が０重量％であった。この粉末を押出機内に投入し、押出法を用いて、気孔率６０．５％で円柱状（外径５ｍｍ）の多孔質体からなる二酸化炭素吸収材を作製した。
【００７１】
（比較例２）
平均粒径が０．８μｍの二酸化珪素粉末と、平均粒径１μｍの炭酸リチウム粉末とを、炭酸リチウム：二酸化珪素の重量比が２．３９：１になる量で準備し、メノウ乳鉢を用いて乾式混合した。つづいて、この原料混合粉を箱型電気炉にて大気中、１０００℃で８時間処理して、リチウムオルトシリケートを主体とした粉末を得た。得られた粉末は、リチウムオルトシリケートとリチウムメタシリケートの重量比が１６６．４：７．４８で、リチウムメタシリケートのリチウムオルトシリケートとリチウムメタシリケートの総量に対する量が４．３重量％であった。この粉末を押出機内に投入し、押出法を用いて、気孔率６１．５％で円柱状（外径５ｍｍ）の多孔質体からなる二酸化炭素吸収材を作製した。
【００７２】
（比較例３）
平均粒径が０．８μｍの二酸化珪素粉末と、平均粒径１μｍの炭酸リチウム粉末とを、炭酸リチウム：二酸化珪素の重量比が１．７８：１になる量で準備し、メノウ乳鉢を用いて乾式混合した。つづいて、この原料混合粉を箱型電気炉にて大気中、１０００℃で８時間処理して、リチウムオルトシリケートを主体とした粉末を得た。得られた粉末は、リチウムオルトシリケートとリチウムメタシリケートの重量比が９５．７：８９．８で、リチウムメタシリケートのリチウムオルトシリケートとリチウムメタシリケートの総量に対する量が４８．４重量％であった。この粉末を押出機内に投入し、押出法を用いて、気孔率６０％で円柱状（外径５ｍｍ）の多孔質体からなる二酸化炭素吸収材を作製した。
【００７３】
（比較例４）
平均粒径が０．８μｍの二酸化珪素粉末と、平均粒径１μｍの炭酸リチウム粉末とを、炭酸リチウム：二酸化珪素の重量比が２．４６：１になる量準備し、メノウ乳鉢を用いて乾式混合した。つづいて、この原料混合粉を箱型電気炉にて大気中、１０００℃で８時間処理して、リチウムオルトシリケートのみからなる粉末を得た。ひきつづき、得られた粉末を二酸化炭素雰囲気中、５００℃で１５分間放置してリチウムオルトシリケートの一部を二酸化炭素と反応させた後、アルゴン雰囲気中に移した。得られた粉末は、リチウムメタシリケート量がリチウムオルトシリケートとリチウムメタシリケートの総量に対して
２４．８重量％で、かつ前記二酸化炭素との反応で生成された炭酸リチウムおよびリチウムメタシリケートが等モル含有する組成であった。この粉末を押出機内に投入し、押出法を用いて、気孔率６１％で円柱状（外径５ｍｍ）の多孔質体からなる二酸化炭素吸収材を作製した。
【００７４】
得られた実施例１〜４および比較例１〜４の円柱状二酸化炭素吸収材について、二酸化炭素吸収及び放出繰り返し性能を評価した。すなわち、この二酸化炭素吸収材のＣＯ2吸収性能は、熱重量分析装置（ＴＧ）を用いて測定した。ＣＯ2吸収は、２．５％ＣＯ2・５０％Ｈ2Ｏガス流通下（１気圧・３００ｍＬ／分）、６００℃で１時間保持することで行った。吸収速度は、６００℃保持における６０分間の重量増加率（重量％／時間）を指標とした。その結果を下記表１に示す。なお、下記表１には二酸化炭素吸収材中のリチウムメタシリケート（Ｌｉ2ＳｉＯ3）のリチウムオルトシリケートとリチウムメタシリケートの総量に対する量を併記した。
【表１】
2008105006.tif 000002
【００７５】
前記表１から明らかなようにリチウムオルトシリケートおよびリチウムメタシリケートからなり、リチウムメタシリケートがそれらのリチウムオルトシリケートおよびリチウムメタシリケートの総量に対して５重量％以上、４０重量％以下の範囲で含む実施例１〜４の二酸化炭素吸収材は、リチウムメタシリケートの含有割合が前記範囲を外れる比較例１〜３の二酸化炭素吸収材に比べてＣＯ2吸収速度が高いことがわかる。これより、助剤として添加するリチウムメタシリケートを５重量％以上、４０重量％以下の範囲内で含む二酸化炭素吸収材は、低濃度の二酸化炭素の吸収速度が高いことがわかる。
【００７６】
また、リチウムメタシリケートが５重量％以上、４０重量％以下の範囲でも、そのリチウムメタシリケートの由来がリチウムオルトシリケートと二酸化炭素の反応により含有された比較例４の二酸化炭素吸収材では、比較例１〜３の二酸化炭素吸収材と同様に、低濃度の二酸化炭素の吸収速度が低いことがわかる。
【００７７】
（実施例５）
平均粒径が０．８μｍの二酸化珪素粉末と、平均粒径が１μｍの炭酸リチウム粉末と、平均粒径が１μｍの炭酸ナトリウム粉末とを炭酸リチウム：二酸化珪素：炭酸ナトリウムの重量比が２．３：１：０．０１１になる量準備し、メノウ乳鉢を用いて乾式混合した。つづいて、この原料混合粉を箱型電気炉にて大気中、１０００℃で８時間処理して、リチウムオルトシリケートを主体とした粉末を得た。得られた粉末は、リチウムオルトシリケートとリチウムメタシリケートの重量比が１５７．７：１７．７で、リチウムメタシリケートのリチウムオルトシリケートとリチウムメタシリケートの総量に対する量が１０．１重量％であった。また、得られた粉末は全成分の総量に対する炭酸ナトリウム量が０．６２モル％で、かつ炭酸ナトリウムとリチウムメタシリケートのモル比率（炭酸ナトリウム／リチウムメタシリケート）が０．０４７であった。この粉末を押出機内に投入し、押出法を用いて、気孔率６５．２％で円柱状（外径５ｍｍ）の多孔質体からなる二酸化炭素吸収材を作製した。
【００７８】
（実施例６）
平均粒径が０．８μｍの二酸化珪素粉末と、平均粒径が１μｍの炭酸リチウム粉末と、平均粒径が１μｍの炭酸ナトリウム粉末とを炭酸リチウム：二酸化珪素：炭酸ナトリウムの重量比が２．３：１：０．０５５になる量準備し、メノウ乳鉢を用いて乾式混合した。つづいて、この原料混合粉を、箱型電気炉にて大気中、１０００℃で８時間処理して、リチウムオルトシリケートを主体とした粉末を得た。得られた粉末は、リチウムオルトシリケートとリチウムメタシリケートの重量比が１５７．７：１７．７で、リチウムメタシリケートのリチウムオルトシリケートとリチウムメタシリケートの総量に対する量が１０．１重量％であった。また、得られた粉末は全成分の総量に対する炭酸ナトリウム量が３．０１モル％で、かつ炭酸ナトリウムとリチウムメタシリケートのモル比率（炭酸ナトリウム／リチウムメタシリケート）が０．２４であった。この粉末を押出機内に投入し、押出法を用いて、気孔率６５．５％で円柱状（外径５ｍｍ）の多孔質体からなる二酸化炭素吸収材を作製した。
【００７９】
（実施例７）
平均粒径が０．８μｍの二酸化珪素粉末と、平均粒径１μｍの炭酸リチウム粉末と、平均粒径が１μｍの炭酸ナトリウム粉末とを炭酸リチウム：二酸化珪素：炭酸ナトリウムの重量比が２．３：１：０．０８２になる量準備し、メノウ乳鉢を用いて乾式混合した。つづいて、この原料混合粉を箱型電気炉にて大気中、１０００℃で８時間処理して、リチウムオルトシリケートを主体とした粉末を得た。得られた粉末は、リチウムオルトシリケートとリチウムメタシリケートの重量比が１５７．７：１７．７で、リチウムメタシリケートのリチウムオルトシリケートとリチウムメタシリケートの総量に対する量が１０．１重量％であった。また、得られた粉末は全成分の総量に対する炭酸ナトリウム量が４．４４モル％で、炭酸ナトリウムとリチウムメタシリケートのモル比率（炭酸ナトリウム／リチウムメタシリケート）が０．３５であった。この粉末を押出機内に投入し、押出法を用いて、気孔率６５．１％で円柱状（外径５ｍｍ）の多孔質体からなる二酸化炭素吸収材を作製した。
【００８０】
（実施例８）
平均粒径が０．８μｍの二酸化珪素粉末と、平均粒径１μｍの炭酸リチウム粉末と、平均粒径が１μｍの炭酸ナトリウム粉末とを炭酸リチウム：二酸化珪素：炭酸ナトリウムの重量比が２．２：１：０．０１１になる量準備し、メノウ乳鉢を用いて乾式混合した。つづいて、この原料混合粉を箱型電気炉にて大気中、１０００℃で８時間処理して、リチウムオルトシリケートを主体とした粉末を得た。得られた粉末は、リチウムオルトシリケートとリチウムメタシリケートの重量比が１４７．４：２９．６で、リチウムメタシリケートのリチウムオルトシリケートとリチウムメタシリケートの総量に対する量が１６．７重量％であった。また、得られた粉末は全成分の総量に対する炭酸ナトリウム量が０．６２モル％で、かつ炭酸ナトリウムとリチウムメタシリケートのモル比率（炭酸ナトリウム／リチウムメタシリケート）が０．０２９であった。この粉末を押出機内に投入し、押出法を用いて、気孔率６１．４％で円柱状（外径５ｍｍ）の多孔質体からなる二酸化炭素吸収材を作製した。
【００８１】
（実施例９）
平均粒径が０．８μｍの二酸化珪素粉末と、平均粒径１μｍの炭酸リチウム粉末と、平均粒径が１μｍの炭酸ナトリウム粉末とを炭酸リチウム：二酸化珪素：炭酸ナトリウムの重量比が２．４：１：０．００８になる量準備し、メノウ乳鉢を用いて乾式混合した。つづいて、この原料混合粉を箱型電気炉にて大気中、１０００℃で８時間処理して、リチウムオルトシリケートを主体とした粉末を得た。得られた粉末は、リチウムオルトシリケートとリチウムメタシリケートの重量比が１６１．５：１３．２で、リチウムメタシリケートのリチウムオルトシリケートとリチウムメタシリケートの総量に対する量が１０．１重量％であった。また、得られた粉末は全成分の総量に対する炭酸ナトリウム量が０．４５モル％で、炭酸ナトリウムとリチウムメタシリケートのモル比率（炭酸ナトリウム／リチウムメタシリケート）が０．０４６であった。この粉末を押出機内に投入し、押出法を用いて、気孔率６１．７％で円柱状（外径５ｍｍ）の多孔質体からなる二酸化炭素吸収材を作製した。
【００８２】
（実施例１０）
平均粒径が０．８μｍの二酸化珪素粉末と、平均粒径１μｍの炭酸リチウム粉末と、平均粒径が１μｍの炭酸ナトリウム粉末とを、炭酸リチウム：二酸化珪素：炭酸ナトリウムの重量比が２．３：１：０．１１になる量準備し、メノウ乳鉢を用いて乾式混合した。つづいて、この原料混合粉を箱型電気炉にて大気中、１０００℃で８時間処理して、リチウムオルトシリケートを主体とした粉末を得た。得られた粉末は、リチウムオルトシリケートとリチウムメタシリケートの重量比が１５７．７：１７．７で、リチウムメタシリケートのリチウムオルトシリケートとリチウムメタシリケートの総量に対する量が１０．１重量％であった。また、得られた粉末は全成分の総量に対する炭酸ナトリウム量が５．９モル％で、炭酸ナトリウムとリチウムメタシリケートのモル比率（炭酸ナトリウム／リチウムメタシリケート）が０．４８であった。この粉末を押出機内に投入し、押出法を用いて、気孔率６０．６％で円柱状（外径５ｍｍ）の多孔質体からなる二酸化炭素吸収材を作製した。
【００８３】
（比較例５）
平均粒径が０．８μｍの二酸化珪素粉末と、平均粒径１μｍの炭酸リチウム粉末と、平均粒径が１μｍの炭酸ナトリウム粉末とを、炭酸リチウム：二酸化珪素：炭酸ナトリウムの重量比が２．３９：１：０．００３になる量準備し、メノウ乳鉢を用いて乾式混合した。つづいて、この原料混合粉を箱型電気炉にて大気中、１０００℃で８時間処理して、リチウムオルトシリケートを主体とした粉末を得た。得られた粉末は、リチウムオルトシリケートとリチウムメタシリケートの重量比が１６６．４：７．４８で、リチウムメタシリケートのリチウムオルトシリケートとリチウムメタシリケートの総量に対する量が４．３重量％であった。また、得られた粉末は全成分の総量に対する炭酸ナトリウム量が０．１７モル％で、炭酸ナトリウムとリチウムメタシリケートのモル比率（炭酸ナトリウム／リチウムメタシリケート）が０．０３であった。この粉末を押出機内に投入し、押出法を用いて、気孔率６０．３％で円柱状（外径５ｍｍ）の多孔質体からなる二酸化炭素吸収材を作製した。
【００８４】
得られた実施例５〜１０および比較例５の二酸化炭素吸収材について、実施例１と同様の評価方法を用いて吸収速度を評価した。その結果を下記表２に示す。なお、下記表２には二酸化炭素吸収材中のリチウムメタシリケート（Ｌｉ2ＳｉＯ3）のリチウムオルトシリケートとリチウムメタシリケートの総量に対する量、全成分の総量に対する炭酸ナトリウム（Ｎａ2ＣＯ3）の量、および炭酸ナトリウムとリチウムメタシリケートのモル比率（Ｎａ2ＣＯ3／Ｌｉ2ＳｉＯ3）を併記した。
【表２】
2008105006.tif 000003
【００８５】
前記表２から明らかなように、リチウムオルトシリケート、リチウムメタシリケートおよび炭酸ナトリウムからなり、リチウムメタシリケートがリチウムオルトシリケートおよびリチウムメタシリケートの総量に対して５重量％以上、４０重量％以下の範囲である実施例５〜１０の二酸化炭素吸収材は、リチウムオルトシリケート、リチウムメタシリケートおよび炭酸ナトリウムからなり、リチウムメタシリケートの量が前記範囲を外れる比較例５に比べてＣＯ2吸収速度が高いことがわかる。
【００８６】
特に、リチウムオルトシリケート、リチウムメタシリケートおよび炭酸ナトリウムからなり、リチウムメタシリケートがリチウムオルトシリケートおよびリチウムメタシリケートの総量に対して５重量％以上、４０重量％以下の範囲、炭酸ナトリウムが全成分の総量に対して０．５モル％以上、２０モル％以下で、炭酸ナトリウム／リチウムメタシリケートのモル比が０．０４以上、０．３５以下である実施例５〜７の二酸化炭素吸収材は、炭酸ナトリウムが全成分の総量に対するモル量および炭酸ナトリウム／リチウムメタシリケートのモル比のいずれかが前記範囲を外れる実施例８〜１０に比べてＣＯ2吸収速度がより一層高いことがわかる。
【００８７】
なお、上述した実施例５〜１０ではアルカリ炭酸塩、アルカリ土類炭酸塩、アルカリハロゲン化物の１種として炭酸ナトリウムを用いた例のみを示したが、他のアルカリ炭酸塩、アルカリ土類炭酸塩、アルカリハロゲン化物を用いても、同様な効果を得ることができる。
【００８８】
（実施例１１）
前述した図２に示す改質装置を用いて水素を生成した。
【００８９】
図２の改質装置において、内径が０．０５ｍ、長さが１．２ｍの管状の反応器２１を用いた。反応器２１内には、金属ニッケルを約２０重量％担持した平均粒径１０μｍのアルミナ粒子０．４ｋｇ（固体触媒２４）と、平均粒径１０μｍに造粒され、１０重量％のリチウムメタシリケートを含むリチウムオルトシリケートからなる１．６ｋｇの二酸化炭素吸収材２５を混合して充填した。
【００９０】
水蒸気とメタンをＨ2Ｏ／ＣＨ4＝３の比率で混合し、この混合ガスを予め６００℃に加温し、１Ｌ／分の割合でガス導入管２２から反応器２１に導入した。反応器２１内の圧力は１気圧とした。
【００９１】
運転を開始してから３０分間後における改質装置のメタン改質率を下記式に基づいて算出した。
【００９２】
メタン改質率(%)＝１００−{（１秒間当たりに排出される生成ガス中のＣＨ4モル数）／（１秒間当たりに導入される混合ガス中のＣＨ4モル数）}×１００
（実施例１２）
平均粒径１０μｍに造粒され、１０重量％のリチウムメタシリケートおよび２．８５重量％の炭酸ナトリウムを含むリチウムオルトシリケートからなる二酸化炭素吸収材を用いた以外、実施例１１と同様に方法によりメタン改質率を求めた。
【００９３】
（比較例６）
平均粒径１０μｍに造粒され、リチウムメタシリケートを添加していないリチウムオルトシリケートのみからなる二酸化炭素吸収材を用いた以外、実施例１１と同様に方法によりメタン改質率を求めた。
【００９４】
これらの結果を下記表３に示す。なお、下記表３には二酸化炭素吸収材中のリチウムメタシリケート（Ｌｉ2ＳｉＯ3）のリチウムオルトシリケートとリチウムメタシリケートの総量に対する量、および全成分の総量に対する炭酸ナトリウム（Ｎａ2ＣＯ3）の量を併記した。
【表３】
2008105006.tif 000004
【００９５】
前記表３から明らかなようにリチウムオルトシリケートおよびリチウムメタシリケートからなり、リチウムメタシリケートがリチウムオルトシリケートおよびリチウムメタシリケートの総量に対して５重量％以上、４０重量％以下の範囲で含む二酸化炭素吸収材を用いる実施例１１、リチウムオルトシリケート、リチウムメタシリケートおよび炭酸ナトリウムからなり、リチウムメタシリケートがリチウムオルトシリケートおよびリチウムメタシリケートの総量に対して５重量％以上、４０重量％以下の範囲で含む二酸化炭素吸収材を用いる実施例１２のメタン改質反応は、リチウムオルトシリケート単独からなる二酸化炭素吸収材を用いる比較例６のメタン改質反応に比べてメタン改質率が高いことがわかる。これは、リチウムメタシリケートを添加することにより低濃度の二酸化炭素吸収速度が増加し、前記式（１）の反応平衡が右向きにシフトしてメタンの改質反応が促進しされたためである。
【図面の簡単な説明】
【００９６】
【図１】本発明の二酸化炭素分離装置の概念図。
【図２】本発明の実施形態に係る改質反応装置を示す概略図。
【符号の説明】
【００９７】
１1、１2…第１、第２の吸収筒、２1、２2…内管、３1、３2…外管、４1、４2…炭酸ガス吸収材、５…炭酸ガス含有ガス供給管、８…炭酸ガス回収用ガス供給管、１１…処理ガス排出管、１３…回収ガス排出管、１４…燃焼器、１５…燃焼ガス供給管、１７1、１７2…第１、第２の排気管、２１…反応器、２２…ガス導入管、２３…生成ガス排出管、２４…固体触媒、２５…炭酸ガス吸収材、２６…ヒータ。
【図１】
2008105006.tif 000005
【図２】
2008105006.tif 000006